(57)【要約】【課題】長手方向の引張強さの優れたポリエステル長繊維不織布を、安価に提供することを課題とする。【解決手段】長繊維不織布を構成する繊維の横断面が略丸断面であり固有粘度が０．６１以上であり、ノーバインダー型不織布であって且つ繊維方向の縦横比が４．０以上であり、さらに長手方向の目付当たり引張強さが５．０〔（Ｎ／５ｃｍ）／（ｇ／ｍ2）〕を超えることを特徴とする長繊維不織布。【特許請求の範囲】
【請求項１】
長繊維不織布を構成する繊維の横断面が略丸断面であり固有粘度が０．６１以上であり、ノーバインダー型不織布であって且つ繊維方向の縦横比が４．０以上であり、さらに長手方向の目付当たり引張強さが５．０〔（Ｎ／５ｃｍ）／（ｇ／ｍ2）〕を超えることを特徴とする長繊維不織布。
【請求項２】
構成する長繊維の固有粘度が０．８０以上であることを特徴とする請求項１記載の長繊維不織布。
【請求項３】
請求項１又は２記載の長繊維不織布を用いた電線押え巻きテープ。
【発明の詳細な説明】
【技術分野】
【０００１】
本発明は長手方向の引張強度に優れた長繊維不織布に関するものであり、さらに詳しくは電線押え巻きテープ分野に用いて特に好適な長繊維不織布に関する。
【背景技術】
【０００２】
従来より  長繊維不織布は、柔軟性、強力、価格等の優れたバランスから、広く産業上利用されている。かかる長繊維不織布に要求される特性は、その用途により様々であるが、例えば、電線押え巻きテープ用途等においてはスパイラルラップ加工時の工程張力が高く、加工工程で加わる特に一方向の変形に耐え得る引張強さが挙げられるも重視される特性である。そこで長手方向の引張強さが優れたポリエステル製長繊維不織布を製造する方法としてバインダー加工を施して強度向上を図った方法が知られている（例えば特許文献１参照）。しかしながら、これらの方法ではバインダー加工を施す際の塗布ムラによる幅方向の均一性悪化によりテープ状に裁断した後、弱い部分でテープ切れするといった問題がある。さらに経済的にも不利であり、産業上広く用いるに問題を有するものであった。
【特許文献１】特開昭５７−５６５６４号公報
【発明の開示】
【発明が解決しようとする課題】
【０００３】
本発明は従来技術の課題を背景になされたもので長手方向の引張強さの優れたポリエステル長繊維不織布を、安価に提供することを課題とするものである。
【課題を解決するための手段】
【０００４】
本発明者は上記課題を解決するため、鋭意検討した結果、遂に本発明を完成に至った。即ち本発明は、（１）長繊維不織布を構成する繊維の横断面が丸断面であり固有粘度が０．６１以上であり、ノーバインダー型不織布であって且つ繊維方向の縦横比が４．０〜１０．０であり、さらに目付当たりの引張強さが５．０〔（Ｎ／５ｃｍ）／（ｇ／ｍ2）〕を超えることを特徴とする長繊維不織布。（２）構成する長繊維の固有粘度が０．８０以上であることを特徴とする前記（１）記載の長繊維不織布、（３）前記（１）又は（２）記載の長繊維不織布を用いた電線押え巻きテープである。
【発明の効果】
【０００５】
本発明による長繊維不織布は、特別なバインダーを使用しないで長手方向の引張強さが優れ、且つ丸断面繊維を用い汎用紡糸口金を継続使用できることで安価に製造できるという利点がある。
【発明を実施するための最良の形態】
【０００６】
以下、本発明を詳細に説明する。
本発明の長繊維不織布を構成する繊維の横断面が丸断面であることが好ましい。異形断面糸を用いると熱接着時、過度に圧着され繊維切断が進行し所望の長手方向の引張強さが優れた不織布を得ることが困難であるうえに強度が弱く、一般的である丸断面紡糸口金から変更させる必要が発生し経済的にも不利だからである。
【０００７】
本発明の長繊維不織布を構成するポリエステル樹脂固有粘度が０．６１以上であることが好ましい。さらに好ましくは０．８０以上である。０．６１未満では熱劣化等により分子鎖が分断され易く単糸強度が低くなり、得られる不織布は電線押え巻きテープに用いづらいからである。
【０００８】
本発明にかかる長繊維不織布の強度の縦横比は４．０以上であることが好ましい。さらに好ましくは４．５以上である。不織布の強力は、その方向に配列される繊維本数の影響を強く受ける。そして、通常の用途では、縦横強度のバランスに優れるものが望まれるため、強度の縦横比が１．０〜３．５であるのに対し、特に電線用押えテープにおいては、一方向の強度が特に要求される。したがって、本願発明の目付一定の条件では繊維本数が限られているために、強力が必要とされる長手方向に繊維をより多く配列させることが好適である。長繊維不織布の強度の縦横比は４．０以上とする手段は特に限定されないが、不織布の引き取り条件を制御することで、目的の範囲に制御することが可能となる。本発明では、紡糸ノズルからポリエチレンテレフタレート樹脂を紡糸・延伸させフィラメント群を、移動式捕集面上に連続的に捕集、堆積させ、かつ熱接着させて長繊維不織布を製造するに際し、捕集吸引空気流速が３６０ｍ／ｍｉｎ以下とすることなどにより繊維配列を制御することが特に好ましい製造方法である。
【０００９】
長繊維不織布の強度の縦横比の上限は特に制限されないが、１０以上となると実用が困難となる。
【００１０】
本願発明の長繊維不織布は、目付当たりの引張強さが５．０〔（Ｎ／５ｃｍ）／（ｇ／ｍ2）〕以上であることが好ましい。特に電線押え巻きテープ用途では、ケーブル等に捲きまわして使用され、その際にテープ切れなどを発生すると使用できなくなるので注意が必要で有る。好ましくは、５．５〔（Ｎ／５ｃｍ）／（ｇ／ｍ2）〕、特に好ましくは６．０〔（Ｎ／５ｃｍ）／（ｇ／ｍ2）〕以上である。強力は、エンボスカレンダー加工などによっても大きく改善することが可能である。エンボスカレンダーの押さえ面積は、好ましくは５％以上、より好ましくは８％以上、特に好ましくは２０％以上押さえることが好ましい。さらにプレーンカレンダーなどにより平滑化することも好ましい。
【００１１】
電線押え巻きテープとして使用される場合には、不織布を、５〜１０ｃｍくらいの幅に裁断して使用される。従って、不織布の目付分布が大きいと破断の恐れがあり問題となる。幅方向に５ｃｍ間隔で、幅５ｃｍ長さ２０ｃｍで全幅にわたり切り出した場合の目付分布のCV%が６％以下であることが好ましく、特に好ましくは４％以下である。目付ＣＶ％が大きいと不織布の目付を必要以上に高く設定したりする必要が有り、嵩張るなどの問題点を生じる。
【実施例】
【００１２】
以下に、本発明を実施例によりさらに詳しく説明するが、本発明は、これらに何ら限定されるものではない。実施例において用いた測定方法は下記のとおりである。
【００１３】
＜目付け（単位面積当りの質量）＞
ＪＩＳ−Ｌ１９０６（２０００）に準拠して測定。
【００１４】
＜引張強さ＞
ＪＩＳ−Ｌ１９０６（２０００）に準拠して測定。
【００１５】
＜縦横比＞
ＪＩＳ−Ｌ１９０６に準拠して測定した長手方向の引張強さを幅方向の引張強さで除した値。
【００１６】
＜長手方向の目付当たり引張強さ＞
ＪＩＳ−Ｌ１９０６に準拠して測定した長手方向の引張強さを目付けで除した値。
【００１７】
＜固有粘度＞
固有粘度 ［η］（ｄｌ／ｇ）は、下式（１）の定義に基づいて求められる値である。
【数１】
2007162186.tif 000002
【００１８】
定義中のηｒは、純度９８％以上のクロロフェノール溶媒で溶解したポリトリメチレンテレフタレート糸又はポリエチレンテレフタレート糸の稀釈溶液の３５℃での粘度を、同一温度で測定した上記溶媒の粘度で除した値であり、相対粘度と定義されているものである。Ｃはｇ／１００ｍｌで表されるポリマー濃度である。
【００１９】
（実施例１）
固有粘度０．８０であるポリエチレンテレフタレート樹脂（以下ＰＥＴと略す）を紡糸温度２９０℃にて単孔吐出量０．７ｇ／ｍｉｎで紡出し、高圧エアーによりジェット延伸させたフィラメント群を、ポリエステルを主成分とし３５ｍ／ｍｉｎの速度で移動している樹脂ネット上に堆積させる。その際の捕集風速は３６０ｍ／ｍｉｎとした。その後エンボスローラーにより２５０℃、５０ｋＮ／ｍで圧着加工を施しスパンボンド不織布を得た。
【００２０】
（実施例２）
固有粘度０．６３であるＰＥＴを紡糸温度２８５℃にて単孔吐出量０．７ｇ／ｍｉｎで紡出し、高圧エアーによりジェット延伸させたフィラメント群を、ポリエステルを主成分とし３５ｍ／ｍｉｎの速度で移動している樹脂ネット上に堆積させる。その際の捕集風速は３３０ｍ／ｍｉｎとした。その後エンボスローラーにより２５０℃、５０ｋＮ／ｍで圧着加工を施しスパンボンド不織布を得た。
【００２１】
（比較例１）
固有粘度０．８０であるPETを紡糸温度２９０℃にて単孔吐出量０．７ｇ／ｍｉｎで紡出し、高圧エアーによりジェット延伸させたフィラメント群を、ポリエステルを主成分とし３５ｍ／ｍｉｎの速度で移動している樹脂ネット上に堆積させる。その際の捕集風速は６００ｍ／ｍｉｎとした。その後エンボスローラーにより２５０℃、５０ｋＮ／ｍで圧着加工を施しスパンボンド不織布を得た。
【００２２】
（比較例２）
固有粘度０．５９であるＰＥＴを紡糸温度２８５℃にて単孔吐出量０．７ｇ／ｍｉｎで紡出し、高圧エアーによりジェット延伸させたフィラメント群を、ポリエステルを主成分とし３５ｍ／ｍｉｎの速度で移動している樹脂ネット上に堆積させる。その際の捕集風速は６００ｍ／ｍｉｎとした。その後エンボスローラーにより２５０℃、５０ｋＮ／ｍで圧着加工を施しスパンボンド不織布を得た。
【００２３】
【表１】
2007162186.tif 000003
【００２４】
実施例１から２、比較例１から２より明らかなように、本発明によれば、長手方向の引張強さの優れ、特に電線押え巻きテープ等の特定用途に適した長繊維不織布が得られることが判る。
【産業上の利用可能性】
【００２５】
本発明の長繊維不織布は長手方向の引張強さに優れ、且つノーバイダー型丸断面糸を用い安価に提供することができる。さらには印刷基材、セパレーター、特に電線押え巻きテープ用途分野に利用することができ産業界に寄与することが大である。